ПОЛИМЕРЦЕМЕНТНАЯ КОМПОЗИЦИЯ И СПОСОБ ЦЕМЕНТИРОВАНИЯ

1. Полимерцементная композиция, содержащая цемент, полимер и воду, в которой полимер является фторсодержащим полимером, и степень набухания составляет от 0 до 30%, причем степень набухания представляет собой изменение объема (%), измеренное как разница перед погружением и после погружения листа толщиной 1 мм, изготовленного из полимера, в керосин при температуре в интервале 23±2°С на 24 ч.
2. Полимерцементная композиция по п. 1, в которой фторсодержащий полимер является по меньшей мере одним полимером, выбранным из группы, состоящей из приведенного ниже фторсодержащего каучука (F1) и приведенной ниже фторсодержащей смолы (F2):
фторсодержащий каучук (F1): по меньшей мере один фторсодержащий каучук, выбранный из группы, состоящей из сополимера винилиденфторида и гексафторпропилена (FKM), сополимера тетрафторэтилена и пропилена (FEPM), и сополимера тетрафторэтилена и перфторалкилвинилового эфира (FFKM),
фторсодержащая смола (F2): по меньшей мере одна фторсодержащая смола, выбранная из группы, состоящей из сополимера этилена и тетрафторэтилена (ETFE), сополимера тетрафторэтилена и перфторалкилвинилового эфира (PFA), политетрафторэтилена (PTFE), поливинилиденфторида (PVDF), сополимера тетрафторэтилена и гексафторпропилена (FEP), полихлортрифторэтилена (PCTFE) и сополимера этилена и хлортрифторэтилена (ECTFE).
3. Полимерцементная композиция по п. 2, в которой фторсодержащий полимер содержит фторсодержащий каучук (F1).
4. Полимерцементная композиция по любому одному из пп. 1-3, в которой изменение объема полимера, измеренное до и после погружения листа толщиной 1 мм, изготовленного из полимера, в 50%-ный водный раствор гидроксида натрия при температуре в интервале 100±5°С на 72 ч, составляет от -30 до 30%.
5. Полимерцементная композиция по любому одному из пп. 1-3, в которой полимер находится в порошковой форме, и средний диаметр его частиц составляет от 0,5 мм до 1,5 мм.
6. Полимерцементная композиция по любому одному из пп. 1-3, в которой наполнитель добавлен к полимеру.
7. Полимерцементная композиция по любому одному из пп. 1-3, в которой полимер является редиспергируемым порошком полимера.
8. Полимерцементная композиция по любому одному из пп. 1-3, где содержание полимера в полимерцементной композиции является таким, что соотношение (Р/С) массы (Р) полимера к массе (С) цемента составляет по меньшей мере 10% и самое большее 40%.
9. Полимерцементная композиция по любому одному из пп. 1-3, в которой фторсодержащий полимер является бинарным сополимером тетрафторэтилена и пропилена, тройным сополимером тетрафторэтилена, пропилена и винилиденфторида, сополимером тетрафторэтилена и перфторалкилвинилового эфира или сополимером этилена и тетрафторэтилена.
10. Полимерцементная композиция по любому одному из пп. 1-3, в которой углеродная сажа добавлена к фторсодержащему полимеру в количестве от 5 до 100 частей по массе на 100 частей по массе фторсодержащего полимера.
11. Способ цементирования, включающий стадию выполнения цементирования при применении полимерцементной композиции, определенной в любом из пп. 1-10.